СПОСОБ ИЗВЛЕЧЕНИЯ МЕТАЛЛОВ И МЕТАЛЛИЧЕСКИХ СОЕДИНЕНИЙ ИЗ ДОБЫТОЙ РУДЫ И ДРУГОГО ИСТОЧНИКА МЕТАЛЛОНОСНОГО СЫРЬЯ

1. Способ селективного извлечения металла из источника металлоносного сырья, отличающийся тем, что
a) смешивают с водной средой источник металлоносного сырья, который содержит первый металл в нерастворимой форме, растворимый и/или нерастворимый Cr в хромоносном материале в качестве второго металла, и органические и неорганические соединения, чтобы получить суспензию, содержащую первый металл в нерастворимой форме, растворимый и/или нерастворимый Cr в хромоносном материале, и органические и неорганические соединения;
b) доводят рН суспензии до щелочного рН, достаточного для превращения растворимого Cr, присутствующего в нерастворимой форме;
c) необязательно добавляют первый окислитель к суспензии, чтобы облегчить последующие стадии окисления;
d) селективно выщелачивают Cr путем добавления выщелачивателя в количестве, достаточном, чтобы превратить Cr в растворимую форму, в то время как первый металл остается в суспензии в нерастворимой форме;
e) фильтруют суспензию, чтобы получить фильтровальный осадок, содержащий первый металл в нерастворимой форме и фильтрат, содержащий Cr в растворимой форме;
f) извлекают фильтровальный осадок, содержащий первый металл в нерастворимой форме и/или фильтрат, содержащий Cr в растворимой форме.
2. Способ по п.1, отличающийся тем, что первый окислитель добавляют в количестве, достаточном, чтобы окислять органические и неорганические соединения.
3. Способ по п.2, отличающийся сем, что первым окислителем, является гипохлорит кальция.
4. Способ, по п.1, отличающийся тем, что выщелачивателем является второй окислитель.
4
-
5. Способ по п.4, отличающийся тем, что вторым окислителем является MnO .
6. Способ по п.1, отличающийся тем, что первый металл выбирают из группы, состоящей из никеля (Ni), меди (Cu), кобальта (Со), олова (Sn), цинка (Zn), молибдена (Мо), марганца (Mn), свинца (Pb), кадмия (Cd), ванадия (V), серебра (Ag), золота (Au), палладия (Pd), платины (Pt), родия (Rh), рутения (Ru), осмия (Os) и иридия (Ir).
7. Способ по п.1, отличающийся тем, что первым металлом является Ni.
8. Способ по п.1, отличающийся тем, что источник металлоносного сырья дополнительно содержит третий металл, который отличается от первого металла и Cr,
упомянутый третий металл находится в нерастворимой форме на стадиях а)-е), и
упомянутый третий металл извлекают в композиции фильтровального осадка, содержащей первый металл.
9. Способ по п.8, отличающийся тем, что третий металл выбирают из группы, состоящей из никеля (Ni) меди (Cu), кобальта (Со), олова (Sn), цинка (Zn), молибдена (Мо), марганца (Mn), свинца (Pb), кадмия (Cd), ванадия (V), серебра (Ag), золота (Au), палладия (Pd), платины (Pt), родия (Rh), рутения (Ru), осмия (Os) и иридия (Ir).
10. Способ по п.8, отличающийся тем, что первым металлом является Ni и третьим металлом Cu.
11..Фильтровальный осадок, полученный способом п.1 и содержащий первый металл.
12. Фильтрат, полученный способом п.1 и содержащий Cr в растворимой форме.
13. Способ селективного извлечения никеля (Ni) и хрома (Cr) из источника металлоносного сырья, отличающийся тем, что
a) смешивают с водной средой источник металлоносного сырья, содержащий Ni соединение(я) в нерастворимой форме в качестве первого металла, нерастворимое(ые) и/или растворимое(ые) соединение(я), Cr в качестве второго металла, и органические или неорганические соединения, чтобы получить суспензию, содержащую Ni в нерастворимой форме, нерастворимый и/или растворимый Cr и органические и неорганические соединения;
b) доводят рН суспензии, чтобы облегчить стадии окисления;
c) необязательно добавляют первый окислитель к суспензии в количестве, достаточном, чтобы окислять органические и неорганические соединения;
d) добавляют второй окислитель к суспензии в количестве, достаточном/чтобы окислить Cr до растворимой формы, в то время как Ni остается в суспензии в нерастворимой форме;
e) фильтруют суспензию, чтобы, получить фильтровальный осадок, содержащий Ni в нерастворимой форме и фильтрат, содержащий Cr в растворимой форме; и
f) извлекают фильтровальный осадок, содержащий Ni в нерастворимой форме; и
g) необязательно извлекают фильтрат, содержащий Cr в растворимой форме.
14. Способ по п.13, отличающийся тем, что первым окислителем является гипохлорит кальция.
4
-
15. Способ по п.13, отличающийся тем, что вторым окислителем является MnO .
4
-
16. Способ по п.13, отличающийся тем, что первым окислителем является гипохлорит кальция и вторым окислителем является MnO .
17. Способ по п.13,
дополнительно отличающийся тем, что источник металлоносного сырья дополнительно содержит третий металл,
упомянутый третий металл находится в нерастворимой форме на стадиях а)-g), и
упомянутый третий металл извлекают в фильтровальном осадке, содержащем Ni.
18. Способ по п.17, отличающийся тем, что третий металл выбирают из группы, состоящей из меди (Cu), кобальта (Со), олова (Sn), цинка (Zn), молибдена (Мо), марганца (Mn), свинца (Pb), кадмия (Cd), ванадия (V), серебра (Ag), золота (Au), палладия (Pd), платины (Pt), родия (Rh), рутения (Ru), осмия (Os) и иридия (Ir).
3
2
3
19. Способ по п.13, отличающийся тем, что доводят рН суспензии до 12,0-12,5 на стадии b), чтобы образовать гидроксид хрома (Cr(ОН)), CrO или смеси из них.
4
20. Способ по п.19, отличающийся тем, что добавляют KMnO в качестве второго окислителя в избытке на стадии с), чтобы получить нижеследующую реакцию:
3
4
4
2
2
-
-2
1) 2Cr(ОН)+4MnO =2CrO +MnO+3О или
2
3
4
4
2
2
-
2
2) 2CrO+8MnO =4CrO +8MnO+3О,
4
2
2
где CrO  является растворимым и остается в суспензии, чтобы обеспечить Cr(VI) раствор и MnO является оксидным осадком.
21. Способ по п.13, отличающийся тем, что суспензию отжимают на фильтр-прессе на стадии d).
22. Способ по п.13, отличающийся тем, что стадия g) дополнительно включает
(I) обработку фильтрата, содержащего Cr в растворимой форме, кислотой, чтобы получить кислый раствор;:
(II) добавление восстановителя к кислому раствору при смешивании, чтобы восстановить Cr в растворимой форме до нерастворимой формы;
3
(III) доведение рН кислого раствора до основного раствора, чтобы образовать раствор, содержащий осадок Cr гидроксида (Cr(ОН)); и
3
3
(IV) фильтрование раствора, содержащего осадок Cr(ОН), чтобы получить фильтровальный осадок, содержащий Cr(ОН) и основной раствор.
23. Способ по п.22, отличающийся тем, что
3
(V) повторно суспендируют фильтровальный осадок Cr(ОН), чтобы вымыть сульфаты и другие водорастворимые соединения, и
3
3
(VI) фильтруют суспензию, содержащую промытый Cr(ОН) фильтровальный осадок, чтобы получить второй Cr(ОН) фильтровальный осадок.
24. Способ по п.22, отличающийся тем, что добавляют достаточное количество восстановителя на стадию (II), чтобы получить нижеследующую реакцию:
4
2
2
5
4
2
-2
+3
(3) 2CrO +2NaSO=2Cr+4NaSO+O
25. Способ по п.24, дополнительно отличающийся тем, что добавляют достаточное количество основания, чтобы получить нижеследующую реакцию:
+3
+
3
(4) Cr+3NaOH=Cr(OH)+3Na
3
где Cr(ОН) является осадком.
3
26. Фильтровальный осадок, полученный способом по п.25, где фильтровальный осадок содержит Cr(ОН).
27. Способ по п.13, отличающийся тем, что стадия (g) дополнительно включает
прохождение фильтрата, содержащего Cr в растворимой форме, через ионообменную колонну, при этом ионообменная колонна связывает Cr и получают очищенную водную фракцию, элюируемую из ионообменной колонны с буфером, чтобы получить фракцию, содержащую Cr в растворимой форме, и, необязательно, концентрированно фракции, содержащей Cr в растворимой форме.
28. Cr(VI) продукт, полученный способом по п.27.
29. Способ селективного извлечения никеля (Ni) и хрома (Cr) из источника металлоносного сырья, отличающийся тем, что:
а) смешивают с водной средой источник металлоносного сырья, содержащий Ni соединение(я) в нерастворимой форме, нерастворимое(ые) и/или растворимое(ые) Cr соединение(я) и органические и неорганические соединения, чтобы получить суспензию, содержащую первый металл в нерастворимой форме, нерастворимый хром, и органические и неорганические соединения;
3
2
3
b) добавляют гидроксид к суспензии, чтобы повысить рН суспензии до 12,0-12,5 и в количестве, достаточном, чтобы образовать гидроксид хрома (Cr(ОН)), оксид хрома (CrO) или их смеси;
c) добавляют первый окислитель, содержащий гипохлорит кальция, к суспензии в количестве, достаточном, чтобы окислять упомянутые органические и неорганические соединения;
4
3
2
3
-
d) добавляют второй окислитель, содержащий 4MnO  к суспензии в количестве, достаточном, чтобы провзаимодействовать с Cr(ОН), CrO, или их смесями, как изложено ниже:
3
4
4
2
2
-
-2
1) 2Cr(ОН)+4MnO =2CrO +MnO+3О или
2
3
4
4
2
2
-
-2
2) 2CrO+8MnO =4CrO +8MnO+3O,
4
2
-2
где CrO  является растворимым и остается в суспензии, чтобы обеспечить хроматный раствор и MnO является оксидным осадком;
e) фильтруют суспензию, чтобы получить фильтровальный осадок, содержащий Ni в нерастворимой форме и фильтрат, содержащий хромат;
f) извлекают фильтровальный осадок, содержащий Ni;
g) обрабатывают фильтрат, содержащий Cr(VI), кислотой в количестве, достаточном, чтобы получить кислый раствор, содержащий Cr(VI);
h) добавляют метабисульфит натрия к кислому раствору в количестве достаточном, чтобы Cr(VI) провзаимодействовал с метабисульфитом натрия, чтобы получать реакцию, как изложено ниже:
4
2
2
5
4
2
-2
+3
(3) CrO +2NaSO=2Cr+4NaSO+O
i) доводят рН кислого раствора гидроксидом в количестве, достаточном, чтобы осуществить реакцию, как изложено ниже:
+3
+
3
(4) Cr+3NaOH=Cr(OH)+3Na
3
где Cr(ОН) является Cr гидроксидным осадком;
3
3
j) фильтруют раствор, содержащий Cr(ОН), чтобы получить Cr(ОН) фильтровальный осадок;
k) извлекают Cr фильтровальный осадок.
30. Фильтровальный осадок, полученный способом по п.29, где фильтровальный осадок содержит Ni.
3
31. Фильтровальный осадок, полученный способом по п.29, дополнительно отличается тем, что фильтровальный осадок содержит Cr(ОН).
32. Способ селективного излечения никеля Ni и хрома Cr из источника металлоносного сырья, отличающийся тем, что
a) смешивают с водной средой источник металлоносного сырья, содержащего Ni в нерастворимой форме, растворимый и/или нерастворимый Cr в хромоносном сырье и органические и неорганические соединения, чтобы получить суспензию, содержащую первый металл в нерастворимой форме, растворимый и/или нерастворимый Cr, и органические и неорганические соединения;
3
2
3
b) добавляют гидроксид к суспензии, чтобы повысить рН суспензии до 12,0-12,5 и в количестве, достаточном, чтобы образовать гидроксид хрома (Cr(ОН)), оксид хрома (CrO) или смеси из них;
c) добавляют первый окислитель, содержащий гипохлорит кальция, к суспензии в количестве, достаточном, чтобы окислять упомянутые органические и неорганические соединения;
4
3
2
3
-
d) добавляют второй окислитель, содержащий MnO  к суспензии в количестве, достаточном, чтобы провзаимодействовать с Cr(ОН), CrO, или их смесями, как изложено ниже:
3
4
4
2
2
-
-2
1) 2Cr(ОН)+4MnO =2CrO +MnO+3O или
2
3
4
4
2
2
-
-2
2) 2CrO+8MnO =4CrO +8MnO+3О,
4
2
-2
где CrO  является растворимым и остается в суспензии, чтобы обеспечить Cr(VI) раствор и MnO является оксидным осадком.
e) фильтруют суспензию, чтобы получить фильтровальный осадок, содержащий Ni в нерастворимой форме и фильтрат, содержащий Cr(VI);
f) извлекают фильтровальный осадок, содержащий Ni в нерастворимой форме;
g) пропускают фильтрат, содержащий Cr(VI), по ионообменной колонне, при этом ионообменная колонна связывает Cr(VI) и обеспечивает очищенную водную фракцию;
h) промывают ионообменную колонну буфером, чтобы получать концентрированную фракцию Cr, имеющую Cr в количестве в 5-10 раз большем, чем присутствующее в фильтрованном Cr(VI) растворе; и
i) извлекают концентрированную Cr(VI) фракцию.
33. Фильтровальный осадок, полученный способом по п.32, отличающийся тем, что фильтровальный осадок содержит Ni.
34. Cr(VI) фракция, полученная способом по п.32, при этом фильтровальный осадок содержит Cr.